(57)【要約】  シート状繊維構造体は、アモルファス二酸化ケイ素からなる複数の繊維を有し、前記複数の繊維が絡み合うことにより接続され、空隙部を形成する。これにより、透液性、耐電圧性のみならず、高い耐熱性、耐薬品性を有している。そのため、電極間のショートを防ぐためのセパレータあるいは細胞培養の足場などに利用できる。
2011135801.tif 000002
【特許請求の範囲】
【請求項１】
アモルファス二酸化ケイ素からなる複数の繊維を有し、
前記複数の繊維が互いに絡み合うことにより接続され、空隙部を形成する
シート状繊維構造体。
【請求項２】
前記繊維の一部が溶融し、前記繊維と前記繊維の一部が結合して接続部を形成する
請求項１に記載のシート状繊維構造体。
【請求項３】
前記繊維の長さが１μｍ以上、５００μｍ以下である
請求項１に記載のシート状繊維構造体。
【請求項４】
前記繊維と隣り合う前記繊維との最大間隔が１μｍ以上、５０μｍ以下である
請求項１に記載のシート状繊維構造体。
【請求項５】
前記繊維の太さが０．０１μｍ以上、１μｍ以下である
請求項１に記載のシート状繊維構造体。
【請求項６】
前記接続部が樹脂によって形成されている
請求項１に記載のシート状繊維構造体。
【請求項７】
請求項１記載のシート状繊維構造体と、
前記シート状繊維構造体を挟む電極を有し、
前記空隙部には電解液が充填されている
電池。
【請求項８】
請求項１記載のシート状繊維構造体と、
前記シート状繊維構造体を挟む基材を備えた
断熱材。
【請求項９】
前記基材はガラス、シリコン、石英、セラミック、樹脂、金属の少なくともいずれか一つからなる
請求項８に記載の断熱材。
【請求項１０】
前記空隙部は真空である
請求項８に記載の断熱材。
【請求項１１】
前記繊維は前記基材の特定の箇所のみに形成されている
請求項８に記載の断熱材。
【請求項１２】
請求項１記載のシート状繊維構造体を有し、
前記繊維の表面は撥水膜により表面修飾されている
防水シート。
【請求項１３】
前記シート状繊維構造体を挟む基材をさらに備え、
前記基材には複数の穴が形成されている
請求項１２に記載の防水シート。
【請求項１４】
請求項１記載のシート状繊維構造体を用いた
細胞培養用の足場。
【請求項１５】
前記繊維の表面は撥水膜により表面修飾されている
請求項１４に記載の細胞培養用の足場。
【発明の詳細な説明】
【技術分野】
【０００１】
本発明は、断熱性、耐熱性、耐電圧性を必要とする各種の電子デバイスや、細胞培養における培養皿材料などに使われるシート状繊維構造体およびそれを用いた電池、断熱材、防水シート、および細胞培養用の足場などに関する。
【背景技術】
【０００２】
従来、二酸化ケイ素、ガラスなどの無機物と、セルロース、ポリプロピレン、ポリアミドなどの有機材料で構成されたシート状繊維構造体が断熱材や耐電圧材として使用されている。【０００３】
電解キャパシタや蓄電池などにはセパレータと称される耐電圧材が、正極と負極の間に電解液と共に設置されている。セパレータは、電極同士のショートを防ぐ一方で、電解液の中に存在するイオンや電子は透過させる。【０００４】
しかしながら、昨今の蓄電池などの高容量化や高出力化に伴って、電極間の距離を極力短くしながら耐電圧特性、透液性を確保する必要がある。また、電極間に異物が存在するなどの理由で偶発的にショートが起こった場合には、ショート箇所周辺で発熱が起こり、セパレータが高温によって破損する可能性がある。【０００５】
また、高分子材料と無機材料との複合体が、細胞培養時に使用する培養皿材料として使用されている。複合体は、オレフイン系重合体、ポリエステル樹脂などの高分子材料に、二酸化ケイ素などの無機材料を充填もしくは積層させて形成されている。ここで、多孔質あるいはチユ−ブ状、中空糸などの形状に成形された高分子材料を用いるのが好ましい。【０００６】
細胞培養時に培養皿として用いられる構造体には、細胞の培養が効率よく行われるよう、細胞が付着するための足場を設置する場合がある。足場は培養中の細胞群に十分な栄養と必要に応じて炭酸ガス、空気などを供給する。【０００７】
細胞培養皿に用いる足場は、細胞群に十分な栄養とガスを供給する必要があるため、透液性、透気性が求められる。また、足場に表面処理を施す場合には、熱処理や薬品処理をする必要があり、耐熱性、耐薬品性が求められる。【０００８】
なお、発明に関する先行技術文献としては、以下の特許文献が知られている。
【先行技術文献】
【特許文献】
【０００９】
【特許文献１】特開２００８−２４３８２５号公報
【特許文献２】特開２００８−１１７９５０号公報
【特許文献３】特開昭６３−１９６２８０号公報
【発明の概要】
【００１０】
本発明のシート状繊維構造体は、アモルファス二酸化ケイ素からなる複数の繊維を有している。複数の繊維が絡み合うことにより接続され、空隙部を形成している。
【００１１】
本発明のシート状繊維構造体は、アモルファス構造であるため、結晶体繊維に比べて高い柔軟性を有している。このため、蓄電池や電解キャパシタのセパレータとして使われる際に折り曲げられたり、圧力が加えられても、シート構造が破損されにくい。
【００１２】
また、シート状繊維構造体は、耐熱性が１０００℃以上と高い。そのため、シート周辺でショートによる発熱が発生してもシート構造が破損されず、高容量・大電流の蓄電池に用いることができる。また、細胞培養皿に用いる足場に用いられた場合に、熱処理がされてもシート構造は破損されにくい。
【００１３】
さらに、アモルファス二酸化ケイ素は耐アルカリ性、耐酸性の高い材料である。そのため、セパレータとして用いられた場合に、電解液などに長時間浸されていても劣化が少ない。また、足場として用いられた場合に、薬品処理により表面処理を施しても、シート構造を破損しない。
【００１４】
さらに、繊維径が０．０１μｍ以上、１μｍ以下と細いために、セパレータとして用いられた場合に、シートの空隙率や透液性が高くなり、従来のセパレータよりも、薄い厚みで、高い透液性、耐電圧を有する。また、足場として用いられた場合に、細胞膜に接触する面積はナノ構造体であるごく一部の領域だけであるため、シートの空隙率や透液性が高くなる。そのため、従来の足場よりも、薄い厚みで、高い透液性を有する。その結果、シート状繊維構造体の内部を通過する培養液からの養分を十分供給できる。
【図面の簡単な説明】
【００１５】
【図１Ａ】図１Ａは、本発明の実施の形態１におけるシート状繊維構造体の側面図である。
【図１Ｂ】図１Ｂは、本発明の実施の形態１におけるシート状繊維構造体の要部拡大図である。
【図２】図２は、本発明の実施の形態１におけるシート状繊維構造体のＳＥＭ像を示す図である。
【図３】図３は、本発明の実施の形態１におけるシート状繊維構造体のＳＥＭ像を示す図である。
【図４】図４は、本発明の実施の形態１におけるシート状繊維構造体の接続部のＳＥＭ像を示す図である。
【図５】図５は、本発明の実施の形態１におけるシート状繊維構造体を用いた電池の概念図である。
【図６】図６は、本発明の実施の形態２におけるシート状繊維構造体を用いた断熱材の概念図である。
【図７】図７は、本発明の実施の形態２におけるシート状繊維構造体の特性を示す図である。
【図８】図８は、本発明の実施の形態３における撥水膜により表面修飾されたシート状繊維構造体の拡大断面図である。
【図９】図９は、本発明の実施の形態４におけるシート状繊維構造体を細胞培養に用いた場合の概念図である。
【図１０】図１０は、本発明の実施の形態５におけるシート状繊維構造体を細胞培養に用いた場合の概念図である。
【発明を実施するための形態】
【００１６】
以下、本発明の実施の形態について、図面を参照しながら説明する。なお、本発明はこれら実施の形態に限定されない。
【００１７】
（実施の形態１）
図１Ａは、本発明の実施の形態１におけるシート状繊維構造体の側面図である。図１Ｂは、本発明の実施の形態１におけるシート状繊維構造体の要部拡大図である。図２は、本発明の実施の形態１におけるシート状繊維構造体のＳＥＭ像を示す図である。図３は、本発明の実施の形態１におけるシート状繊維構造体のＳＥＭ像を示す図である。図４は、本発明の実施の形態１におけるシート状繊維構造体の接続部のＳＥＭ像を示す図である。
【００１８】
図１Ａ〜図３に示すように、シート状繊維構造体２０は、アモルファス二酸化ケイ素からなる繊維１が互いに絡み合い、接続され、内部に空気や溶液などを通すための空隙部２を有している。繊維１は適度にカールした状態で互いに絡み合って密集している。また図４に示すように、繊維１は一部が互いに溶融された接続部６により接続されていても良い。これにより繊維１は、より強固に繋がる。このように接続部６を持つことにより、隣り合う繊維１が互いに支え合うため、接続部６の無い場合に比べて強固になる。
【００１９】
次に、シート状繊維構造体２０の製造方法の一例を示す。
【００２０】
まず、原料となるＳｉからなる粒子あるいは基板を準備する。この原料と少なくとも酸素原子を含むガスを混合させ、ヒータなどを用いて１０００℃〜１５００℃で加熱する。原料はその原料の蒸気圧温度に達すると蒸発する。蒸発した原料はガスに含まれる酸素と結合し一酸化ケイ素(ＳｉＯ)を形成した後、凝集を起こし、雰囲気中の酸素を取り込んで二酸化ケイ素（ＳｉＯ２）となり、繊維１が析出する。
【００２１】
ここで、ＳｉＯの周辺に核となる物質が存在すると凝集が起こりやすくなり、効率よく繊維１が析出する。核となる物質は、Ｐｔ、Ｆｅ、Ｃｏ、ＮｉまたはＡｕなどの金属を用いることができ、金属の種類には特に限定されない。また、核となる物質は必ずしも必要ではない。
【００２２】
なお、加熱時の圧力を大気圧より低くしておくと、原料の蒸気圧温度が下がり、蒸発しやすくなるので、繊維１をさらに多く形成できる。出来るだけ酸素を取り除いた状態で昇温し、少量の酸素を追加した低酸素分圧下、例えば１０-２Ｐａ〜数１０００Ｐａでその温度を維持することにより、繊維１の生産性が向上する。
【００２３】
このように析出した繊維１が絡み合い、重なり合うことによって、シート状繊維構造体２０が形成される。このとき、繊維１が成長していく過程によってシート状になる場合と、繊維１が成長して形成された後にシート状になる場合とがある。このような条件は、繊維１を形成する際の温度に依存している。
【００２４】
さらに、シート状繊維構造体２０に約１１００℃以上の熱を加えると、シート状繊維構造体２０は熱溶融を起こす。熱溶融を起こしたＳｉＯ２繊維は冷却過程で隣り合う繊維と接触している箇所があると結合を起こし、図４に示すように、接続部６を複数有するシート状繊維構造体２０を形成する。このように接続されたシート状繊維構造体は、空隙部２を有しているので表面積を大きく保つことができる。さらに繊維１が互いに支え合うため、接続部６の無い場合に比べて強固になる。
【００２５】
なお、接続部６は繊維１が成長していく過程においても形成される場合がある。接続部６の形成は繊維１の形成時の温度に依存している。特に原料にシリコン基板を用いた場合、繊維１形成過程における基板と繊維１との接合部分の表面では、繊維１が密集しているため溶融が起こりやすく、接続部６が形成されやすい。
【００２６】
なお、繊維１を形成するために必要なガスは酸素の他に、一酸化二窒素（Ｎ２Ｏ）、一酸化炭素（ＣＯ）など酸化作用を有する(つまり酸素を供給する)ガスも使用可能である。しかしこれらのガスは酸素とは別の不純物を含むため、繊維１の形成およびシート状繊維構造体２０の形成過程に影響を及ぼすので、適切な濃度・温度・圧力の制御が必要である。
【００２７】
なお、繊維１の大きさ、繊維１の形成時における雰囲気の圧力、雰囲気の酸素濃度、雰囲気の温度などの条件により析出状態が変わる。そのため、これらの条件を変えることによって所望の形状を持った繊維１およびシート状繊維構造体２０を形成できる。繊維１の直径（太さ）は０．０１μｍ以上、１μｍ以下まで変えられる。繊維１の長さは１μｍ以上、５００μｍ以下まで変えられる。
【００２８】
このように形成されたシート状繊維構造体２０の繊維１が複数形成されている領域においては、アモルファス二酸化ケイ素の表面積が極めて大きくなる。一方で、アモルファス二酸化ケイ素周辺には空隙部２が多数存在している。シート状繊維構造体２０はアモルファス二酸化ケイ素からなる繊維１と空隙部２によって構成されている。空隙部２には電解液３などの液体材料を多量に含有させることができる。
【００２９】
図５は、本発明の実施の形態１におけるシート状繊維構造体２０を用いた電池の概念図である。空隙部２内に電解液３が含有されたシート状繊維構造体２０の両側に例えばアルミ、コバルトなど異なる材料からなる電極４、５を配置する。電極４、５でイオン化傾向が異なる場合、電解液３内のイオンが電極間を移動することになり、電流を取り出す電池ができる。
【００３０】
電極４と電極５の距離はイオンの移動時間を決める要素である。電池の内部抵抗を小さくするためには電極間距離は極力小さい方が良い。しかし、電極間距離を小さくすると電極４と電極５の間でショートが起こりやすくなる。一般に電池に用いるセパレータはショートを防ぐために利用されるが、セパレータはイオンの流れは阻害してはならない。このため、内部に空隙を持った紙、高分子繊維などが用いられ、電解液がこの空隙内に含有される。
【００３１】
繊維１によるシート状繊維構造体２０は、このセパレータとして優れている。電解液３を内部に含有させるときに、繊維１以外は空隙部２であるので極めて多くの電解液３を含有させることができ、イオンの流れを妨げることがない。また、繊維１の直径は０．０１μｍ以上、１μｍ以下と従来の繊維に比べて小さいので、多量の電解液を含有または電解液を通過させる（透液性）ことができる。また、繊維１の長さは１μｍ以上、５００μｍ以下、繊維１と隣り合う繊維１の最大間隔は１μｍ以上、５０μｍ以下にできるので、電極間のショート防止効果を保ちながら、電解液含有量を極力増やすことができる。繊維１の直径、長さ、最大間隔などの数値は付与したい親水性、保水性の程度によって決定される。
【００３２】
シート状繊維構造体２０は高温、高酸素濃度下でも使用可能である。熱で溶融することにより隣接する繊維１が容易に網目状構造に形成されるので強度を強くでき、カーボン系ファイバーにはない特徴を有する。
【００３３】
本実施の形態では熱溶融により接続部６を形成したが、樹脂を充填し、その樹脂により接続部６を形成してもよい。また、樹脂を充填し、熱溶融により接続部６を形成してもよい。空隙部２に樹脂を充填することにより、シート状繊維構造体２０の接続強度を強くできる。なお、樹脂として、例えば接着剤を用いることもできる。
【００３４】
（実施の形態２）
図６は、本発明の実施の形態２におけるシート状繊維構造体２０を用いた断熱材の概念図である。シート状繊維構造体２０の作製方法は実施の形態１と同様である。空隙部２を有する繊維１が基材７に挟み込まれている。基材７は、例えば平面状のガラス、シリコン、石英、セラミック、樹脂、金属の少なくとも一つからなる。シート状繊維構造体２０には空隙部２が多く存在するので、基材７間が断熱される。
【００３５】
図７は、本発明の実施の形態２におけるシート状繊維構造体２０の特性を示す図である。基材７である２枚のガラス基板間に繊維１を挟み込み、ガラス基板間を伝導する熱の様子をグラフで示している。一方の基材７から熱を加えた場合の他方の基材７の温度の時間変化を示している。基材７の間に何も挟み込まない場合を破線で、基材７の間に繊維１を挟み込んだ場合を実線で示している。繊維１を挟み込んだ場合は、何も挟み込まない場合に比べて、熱伝導度が低下している。
【００３６】
さらに、空隙部２を真空にすると熱伝導効果はより大きくなる。シート状繊維構造体２０がない場合、基材７の内部を真空にすると、外部からの圧力を受けて基材７同士が密着してしまう。しかし、シート状繊維構造体２０がある場合、基材７同士は接触しない。またシート状繊維構造体２０は基材７と接触するが、シート状繊維構造体２０の繊維１は直径が１μｍ以下、長さが１μｍ以上であり、アスペクト比が高いことにより、従来より熱伝導度が小さくなる。なお、空隙部２を有する繊維１は、基材７と基材７との間に全体的に形成されていても、パターン化され特定の箇所にのみに形成されていても構わない。
【００３７】
（実施の形態３）
図８は、本発明の実施の形態３における撥水膜により表面修飾されたシート状繊維構造体の拡大断面図である。本実施の形態では、実施の形態１と同様の方法で作製したシート状繊維構造体２０の繊維１の表面が撥水膜８によって表面修飾されている。撥水膜８は、例えばＣＦ２鎖が繋がったポリマーやＣＦ基が存在するフッ素化合物、アルキルシリル基、フルオロシリル基、長鎖アルキル基によって形成できる。繊維１の表面が撥水効果を持つ化学物質で修飾されることにより、撥水膜８が繊維１の表面に形成される。その結果、シート状繊維構造体２０が極めて高い撥水性を有し、水滴など液体状態の水はシート内部に進入できない。一方、水蒸気など気体状態であればシートを通過できる。しかもシート状繊維構造体２０は高い空隙率を有するので、気体は容易にシート状繊維構造体２０を通過する。つまり、水蒸気は通すが水は通さない膜として利用できる。この膜は通気性（透気性）の高い防水シートや防水服などに利用される。
【００３８】
なお、撥水膜８により表面修飾された繊維１を図６で示したように基材７に挟み込んで使用することもできる。基材７に挟まれることでシート状繊維構造体２０は膜として強度を保つことができる。なお、基材７に複数の穴が空いていれば基材７の穴を水蒸気が通過できるので、防水シートなどの用途に有用である。
【００３９】
（実施の形態４）
本実施の形態では、実施の形態１と同様の方法で作製したシート状繊維構造体２０を接着性細胞培養に用いる培養皿の足場として用いる。図９は、シート状繊維構造体２０を細胞培養に用いた場合の概念図である。
【００４０】
シート状繊維構造体２０の上面に接着するように細胞９を撒種する。これにより細胞９がシート状繊維構造体２０に接着、伸展し、細胞培養を行うことが可能となる。ここで、シート状繊維構造体２０は実施の形態１で作製したものと同様であり、アモルファス二酸化ケイ素からなる繊維１が絡み合うことで、空隙部２を有している。また、細胞培養する細胞９としては、接着性細胞が適している。
【００４１】
上記構成により、生体内部により近い状況で細胞９を培養できる。すなわち空隙部２を有するために、培養液を容易に交換できるだけでなく、培養している細胞９への栄養分の供給が容易である。また細胞９が排出した老廃物は、空隙部２を通してシート状繊維構造体２０の下面に移動し、容易にシート状繊維構造体２０より排出される。そのため、老廃物が培養している細胞９の周辺に蓄積しない。その結果、長期的に細胞９を培養でき、細胞９の生存率が向上する。
【００４２】
なお、従来のように高分子材料により足場を形成した場合は、耐熱性、耐薬剤性の問題がある。しかし、本実施の形態のシート状繊維構造体２０は、ＳｉＯ２からなる無機材料であるため、耐熱性、耐薬剤性に優れている。シート状繊維構造体２０は、耐熱温度が１０００℃以上であり熱処理による表面処理などを容易に行える。そして、耐薬品性としてはフッ化水素酸以外に侵されることがなく、アルカリ性溶液に対しても強固である。このように、単位面積当たりの空隙率が高く、耐熱性、耐薬品性にも優れた足場を提供できる。
【００４３】
（実施の形態５）
本実施の形態では、実施の形態１と同様の方法で作製したシート状繊維構造体２０の繊維１の表面が撥水膜８によって表面修飾されている。このシート状繊維構造体２０を接着性細胞培養に用いる培養皿の足場として用いる。図１０は、シート状繊維構造体２０を細胞培養に用いた場合の概念図である。
【００４４】
シート状繊維構造体２０の上面に培養液などの溶液１０を滴下し、溶液１０内に細胞９を撒種する。これにより溶液１０内で細胞９を培養する。ここで、シート状繊維構造体２０は実施の形態３で作製したものと同様であり、繊維１の表面が撥水膜８によって表面修飾されている。また、アモルファス二酸化ケイ素からなる繊維１が絡み合うことで、空隙部２を有している。
【００４５】
上記構成により、シート状繊維構造体２０の上の溶液１０で細胞９を培養している場合であっても、撥水膜８によって、溶液１０が安定してシート状繊維構造体２０の表面に存在できる。そのため、安定した細胞培養を行うことができる。
【００４６】
さらに、撥水膜８を繊維１の表面に形成したシート状繊維構造体２０は、細胞９近辺の溶液１０へ適切にガスを供給できる。細胞培養時の培養皿への足場として用いる場合は、溶液（培養液）のｐＨは酸性に保たれなければならない。そのため、通常、二酸化炭素や炭酸ガスを雰囲気に５％程度添加し、溶液に溶け込ますことで酸性度を制御している。しかし、二酸化炭素は液相である溶液と気相である雰囲気とが接触する箇所からしか溶融できない。そのため、気相より離れた溶液（培養液）領域では酸性度を精密に制御出来ない。本実施の形態によるシート状繊維構造体２０のように透気性のある足場を細胞培養皿に適用すれば、従来では二酸化炭素が溶融し難い領域である溶液１０中の細胞９が接着し伸展している付近へもガスを供給できる。その結果、細胞９がより効率的に培養できる。
【００４７】
また、本実施の形態のように撥水膜８が表面に形成されている場合には、培養液などの溶液１０はシート状繊維構造体２０の内部には浸透せず、内部すなわち空隙部２は気相状態となる。従って、細胞９がシート状繊維構造体２０の表面に付着している場合でも、細胞９の周辺に適切に二酸化炭素が供給されるため、溶液１０の酸性度を適度に保つことができる。
【００４８】
なお、供給されるガスは二酸化炭素の他に、必要に応じて窒素、酸素などがあり、ガス種は限定されない。
【産業上の利用可能性】
【００４９】
以上のように本発明シートの状繊維構造物は、透液性、耐電圧のみならず、高い耐熱性、耐薬品性を有している。そのため、電極間のショートを防ぐためのセパレータあるいは細胞培養の足場などに利用できる。
【符号の説明】
【００５０】
１    繊維
２    空隙部
３    電解液
４    電極
５    電極
６    接続部
７    基材
８    撥水膜
９    細胞
１０    溶液
【図１Ａ】
2011135801.tif 000003
【図１Ｂ】
2011135801.tif 000004
【図２】
2011135801.tif 000005
【図３】
2011135801.tif 000006
【図４】
2011135801.tif 000007
【図５】
2011135801.tif 000008
【図６】
2011135801.tif 000009
【図７】
2011135801.tif 000010
【図８】
2011135801.tif 000011
【図９】
2011135801.tif 000012
【図１０】
2011135801.tif 000013
【手続補正書】
【提出日】平成24年9月12日(2012.9.12)
【手続補正１】
【補正対象書類名】特許請求の範囲
【補正対象項目名】請求項６
【補正方法】変更
【補正の内容】
【請求項６】
前記繊維の前記接続された箇所が樹脂によって形成されている
請求項１に記載のシート状繊維構造体。
【国際調査報告】
2011135801.tif 000014
2011135801.tif 000015
2011135801.tif 000016
2011135801.tif 000017